FR 2649418 A1 19910111 FR 8909906 A 19890707 ALLIAGE DE CUIVE-Fr-COBALT-TITAUE A HAUTES CARACTERISTIQUES NECANIQUIES ET ELECTRIQUES ET SOU PROCEDE DE FABRICATION La présente invention concerne un alliage cuivre-fer-cobalt-titane, son procédé pour le fabriquer, ainsi que son domaine d'utilisation. L'interconnexion électrique évolue rapidement. Que ce soit dans le domaine de l'électronique (grilles de support de composants, contacts), ou dans le domaine de la connectique (clips, cosses, connecteurs), la dimension des pièces véhiculant le courant électrique diminue sans cesse. D'autre part, la complexité de la forme de ces contacts ne fait qu'augmenter. Le fabricant d'alliages et de demi-produits cuivreux est donc soumis au challenge suivant: augmenter la conductivité électrique et thermique des alliages traditionnels pour limiter l'échauffement des connecteurs et conserver ou améliorer le niveau des propriétés mécaniques. L'amèlio- ration de ces propriétés mécaniques doit inclure bien évidemment l'apti- tude de l'alliage à être déformé suivant les directions parallèles et perpendiculaires au sens de laminage. Pour la connectique on emploie généralement des bronzes de 4 à 9% d'étain qui présentent d'excellentes propriétés mécaniques et une déformabilité adaptée à ce type d'application. Cependant, leur conduc- tivité électrique qui varie de 12 à 20% IACS est insuffisante car elle limite la miniaturisation des connecteurs à cause du problème d'échauffement. Pour l'électronique, par exemple dans le domaine des grilles de supports, on emploie généralement des alliages cuivre-fer (C19400) qui présentent une conductivité de 65% IACS. Toutefois le compromis propriétés mécaniques/tenue à l'adoucissement fait que ces alliages ne peuvent être employés lorsque les températures d'encapsulation sont trop élevées et dépassent 400 C. Sauf mention contraire, toutes les compositions d'alliages de cette demande de brevet sont en pourcentage pondéral. On connatt depuis longtemps un alliage ternaire de cuivre à 2% de nickel et à 0,5% de silicium qui a de bonnes propriétés mécaniques (résistance mécanique 600 MPa); cependant un tel alliage a une conduc- tivit.électrique limitée à 60% IACS à cause de la solubilité du préci- pité Ni2Si. Par ailleurs, le brevet US 4 559 200 montre les améliorations qu'apportent de faibles ajouts de magnésium ou de nickel à un alliage CuFeTi. Plus récemment un alliage cuivre-fer-cobalt-titane décrit dans le brevet polonais n 115185 a été proposé couvrant une large plage de compositions. Ces alliages peuvent atteindre 85% IACS de conductivité pour une résistance à la traction de 440 MPa. Cependant ces propriétés pour être atteintes nécessitent deux traitements thermiques. Jusqu'à présent on ne savait donc pas fabriquer de façon économique un alliage présentant à la fois de hautes caractéristiques mécaniques, typiquement une résistance mécanique supérieure à 500 MPa et une conduc- tivité élevée, supérieure à 80% IACS. L'invention a pour objet un alliage de cuivre à haute résistance mécani- que, nettement supérieure à 500 MPa, à conductivité supérieure à 80% IACS et présentant outre une bonne tenue à l'adoucissement, un coût de fabrication peu élevé. Selon l'invention l'obtention de ces performances élevées résulte de la mise en oeuvre de trois types de moyens se situant à différents stades du processus d'élaboration de l'alliage et des demi-produits issus de cet alliage: il s'agit de moyens concernant la composition de l'alliage, la désoxydation du bain de l'alliage liquide qui permet d'éviter la fabrication sous vide et la température de précipitation lors de la mise en forme de l'alliage. Plus précisément, le procédé selon l'invention est caractérisé par le fait que: 1) la composition de l'alliage satisfait aux conditions suivantes (composition pondérale): - rapport Co/Fe compris entre 0,10 et 0,90 rapport Ti/(Fe+Co) compris entre 0,30 et 1 - teneur en fer comprise entre 0,025 et 2% - teneur en cobalt comprise entre 0,025 et 2% - teneur en titane comprise entre 0,025 et 4% - teneur en oxygène inférieure à 50 ppm - teneur en impuretés métalliques inférieure à 0,1% avec chacune d'elle inférieure à 0,015% - reste cuivre 2) le bain de l'alliage liquide est désoxydé au bore 3) le traitement thermique de précipitation est réalisé à une températu- re inférieure, d'au plus 80 C, à la température TM du traitement de précipitation conduisant à la conductivité maximum. Ces trois moyens vont être détaillés.et situés par rapport à l'art antérieur. En étudiant les propriétés des alliages Cu Fe Co Ti de l'art antérieur, la demanderesse a observé que la conductivité électrique variait consi- dérablement en fonction du rapport Ti/(Fe+Co) et surtout de manière erratique comme le montre la figure 1 de l'exemple 1, ce qui ne permet donc pas de sélectionner des alliages Cu Fe Co Ti de hautes performances électriques bien que soit respecté le rapport Ti/(Fe + Co), qui traduit la stoechiométrie des précipités possibles (FeTi, Fe2Ti, Co Ti, Co2Ti). Poursuivant l'analyse des performances de ces alliages, la demanderesse a eu la surprise de constater que le rapport Co/Fe avait une grande influence sur la conductivité électrique de ces alliages. La figure 2 de l'exemple 1 montre que ce rapport est hautement significatif pour exprimer la variabilité de la conductivité électrique. Dans le domaine o Co/Fe est compris entre 0,1 et 0,9 et plus particulièrement entre 0,15 et 0,45 la conductivité électrique est particulièrement élevée. Il convient de noter que les valeurs de conductivité électrique de l'exemple 1 sont à considérer de manière relative et non absolue, ces essais étant des essais de sélection au laboratoire, qui ne repro- duisent pas nécessairement exactement tous les moyens utilisables industriellement, ce qui influe sur les valeurs absolues de conductivité. De préférence, les compositions en fer, cobalt, titane sont comprises respectivement entre 0,1 et 1%, entre 0,05 et 0,4 et entre 0,035 et 0,6%, quant à la teneur en oxygène résiduel elle est de préférence inférieure à 20 ppm. C'est la précipitation d'un composé bien défini riche en fer et titane avec du cobalt qui confère à l'alliage ses propriétés exceptionnelles: résistance mécanique, conductivité, formabilité. L'obtention d'alliages performants nécessite une désoxydation du bain de l'alliage liquide, notamment pour avoir la maîtrise de la composition du bain et éviter que les éléments d'addition, le titane en particulier, ne jouent le rôle d'agent de désoxydation et ne soient éliminés. La demanderesse a ainsi réalisé des essais semi-industriels avec désoxy- dation du bain d'alliage Cu Fe Co Ti de composition selon l'invention. Elle a observé que le phosphore, agent de désoxydation souvent utilisé dans l'art antérieur, ne conduisait pas à un alliage très performant, aussi a-t-elle étudié et comparé plusieurs agents de désoxydation (voir exemple 2): le phosphore, le magnésium et le bore. La demanderesse a constaté avec surprise que le bore conduisait à des alliages plus performants que ceux obtenus avec le phosphore ou le magnésium bien que ce dernier soit, sur la base de données thermodynamiques, l'agent de désoxydation le plus puissant des trois. En effet, on constate que d'une part le bore permet d'obtenir un bain de faible teneur en oxygène résiduel, que d'autre part l'oxyde de bore formé s'élimine facilement du bain contrairement aux autres oxydes, ce qui, entre autres conséquences, évite les points durs de l'alliage lors de découpe à grande vitesse, et enfin que la teneur résiduelle en bore dans lI'alliage est très faible, généralement inférieure à 0,0005%, (mais cependant détectable); la conséquence en est un niveau élevé de' conductivité et une température TM relativement basse, TM étant la température du traitement de précipitation qui conduit à la conductivité maximum (voir figure 3 de l'exemple 2); enfin il faut noter la plus grande finesse de dispersion des précipités dans le cas de la désoxydation au bore. Le traitement de précipitation s'insère dans la phase de transformation de l'alliage qui comporte, après la coulée de l'alliage, son homogénéi- sation entre 800 C et 1000 C pendant un temps compris entre 0,1 et heures, son laminage à chaud jusqu'à 650 C suivi d'une trempe éven- tuelle pouvant varier de 20 C/min à 2009 C/min, son laminage à froid avec un ou plusieurs recuits intermédiaires; cependant, l'excellente déformabilité à-froid de l'alliage selon l'invention permet généralement sa mise en forme avec seulement un traitement thermique de précipita- tion, ce qui constitue une gamme économique. Les propriétés des demi-produits obtenus qu'il s'agisse de la conducti- vité électrique ou des caractéristiques mécaniques, dépendent aussi de la phase de transformation et notamment du traitement thermique de précipitation. En ce qui concerne la conductivité, la figure 3 de l'exemple 2 montre que la conductivité passe par un maximum pour une température de préci- pitation TM (TM=515 C pour l'essai C) et que ce maximum a une forme aplatie: la conductivité reste élevée pour un large domaine de tempéra- ture, entre 475 et 550 C pour l'essai C et dans ce domaine, la pente de la courbe donnant la conductivité en fonction' de la température est faible et inférieure à 0,2% IACS/ C. La demanderesse a observé que contrairement à. ce que l'on pouvait supposer, il est avantageux de soumettre l'alliage selon l'invention à un traitement de précipitation à une température inférieure à TM: dans ce cas là, pour une perte minime en conductivité électrique les caractéristiques mécaniques augmentent de manière très significative. Ainsi la comparaison de l'exemple 2 et 3 (essai C et C') montre que la conductivité passe de 83,5 à 83% IACS (-1%) alors que la résistance mécanique passe de 488 MPa à 525 MPa (+ 7,6%). Par température inférieure à TM, il faut entendre toute température correspondant au niveau de conductivité souhaité (>80% IACS); la dèter- mination graphique (voir figure 3) est immédiate: l'intersection de la droite d'ordonnée 80% IACS avec la courbe C détermine la température minimum Tm. Selon l'invention le traitement de précipitation a lieu à une températu- re comprise entre TM et Tm et de préférence proche de Tm pour 'obtenir des propriétés "équilibrées" selon l'invention: % IACS >80 et Rm > 500 MPa. En général, Tm sera, au plus, inférieur de 80 C à TM; une autre méthode pour définir Tm est de considérer la pente de la courbe %IACS en fonction de la température: Tm correspond à la température o la pente commence à augmenter sensiblement et atteint par exemple la valeur de 0,3 % IACS/ C. C'est la zone de changement de pente qui est préférée. L'exemple 3 montre bien que seul l'alliage selon l'invention (essai C') présente des propriétés élevées à la fois en conductivité et pro- priétés mécaniques mais il faut cependant noter l'intérêt de ce type de traitement pour augmenter fortement les caractéristiques mécaniques des autres alliages (essais A' et B') lorsque des conductivités moyennes (vers 70% IACS) sont suffisantes. D'une manière plus générale, un traitement de précipitation "à basse température", entre 350 et 550 C donnera une résistance mécanique maximum (essai A' et B') alors qu'un traitement à "haute température" entre 450 et 650 C conduira plutôt à une conductivité maximum, le domaine commun entre 450 et 550 étant celui o les propriétés mécani- ques et de conductivité sont "équilibrées". La durée des traitements de précipitation varie selon la technologie: de 1 heure à 10 heures en four statique et de 10 secondes à 30 minutes en four à passage. A partir de l'alliage selon l'invention, il est possible de renforcer les propriétés mécaniques en ajoutant à la composition de base des éléments tels que l'aluminium, l'étain, le zinc, le nickel, l'argent, le chrome, le beryllium les terres rares. La somme totale de ces éléments doit être inférieure à 1,5% si l'on veut garder une conductivi- té suffisante: ces additions d'éléments diminuant en général la conduc- tivité électrique ne constituent qu'une modalité secondaire de l'inven- tion. L'invention montre que seule la combinaison de moyens particuliers que sont la composition de l'alliage avec un rapport Co précis, le Fe choix particulier d'un agent de désoxydation et d'une plage de tempéra- ture pour le traitement de précipitation, permet d'obtenir à la fois une conductivité électrique et une résistance mécanique élevées. L'exemple 4 illustre bien les propriétés "classiques" des alliages de l'art antérieur: quand ils ont une conductivité électrique élevée, leur résistance mécanique est faible et réciproquement. Il montre clairement les performances avantageuses du produit obtenu selon i'invention. Comme déjà mentionné, la gamme d'élaboration des alliages selon l'inven- tion est particulièrement économique car des taux d'écrouissage élevés peuvent être atteints avec un seul traitement thermique: le traitement thermique de précipitation. Les alliages de l'invention sont appropriés aux applications nécessitant simultanément une conductivité et une résistance mécanique élevées, ils sont recommandés pour la fabrication d'éléments conducteurs pour l'électronique et en connection et en particulier pour des applications telle que les leadframes, les ressorts de contact, les connexions. DESCRIPTION DES FIGURES ET EXEMPLES La figure I illustre, sur un diagramme ayant en abscisse le rapport Ti/(Fe+Co) et en ordonnée la conductivité électrique en %IACS, les résultats obtenus pour les 7 essais notés R1 à R7, décrits à l'exemple 1. La figure 2 illustre, sur un diagramme ayant en abscisse le rapport Go/Fe et en ordonnée la conductivité électrique en %IACS, les résultats obtenus pour les 7 essais, notes R1 à R7, décrits à l'exemple 1, qui permettent le tracé d'une courbe. La figure 3 illustre, sur un diagramme ayant en abscisse la température en C et en ordonnée la conductivité électrique en %IACS, les variations de conductivité électrique en fonction de la température de traitement de précipitation pour chacun des trois agents de désoxydation étudiés à l'exemple 2 le magnésium (courbe A), le phosphore (courbe B), le bore (courbe C). La figure 4 illustre, sur un diagramme ayant en abscisse la résistance mécanique en MPa, et en ordonné la conductivité électrique en %IACS, les performances de l'alliage obtenu selon l'invention (C'), selon le brevet polonais n 115185, (D et F) et selon le brevet américain n 4559200 (E), comme indiqué à l'exemple 4. La zone (III) o se trouve l'alliage obtenu selon l'invention est celle des alliages ayant à la fois des caractéristiques mécaniques et une conductivité électrique 26 4 9 4 18 élevées. EXEMPLE 1 Dans cet exemple, on étudie l'influence de la composition de l'alliage sur la conductivité électrique. Sept alliages Cu Fe Co Ti, référencés de R1 à R7, ont été élaborés au laboratoire, par fusion des éléments purs (Cu C2, Fe électrolytique, Co électrolytique, Ti 140 fourni par CEZUS), dans un creuset en nitrure de bore chauffé au four à induction. La fusion a été réalisée sous argon, à la pression atmosphérique. Ces conditions de laboratoire permettent d'élaborer des alliages Cu Fe Co Ti sans qu'il soit nécessaire de désoxyder le bain, de manière à obtenir des résultats dépendant essentiellement de la composition de l'alliage. Le tableau 1 indique la composition de ces alliages 1. 1 { REFERENCE TENEUR PONDERALE Co/Fe I DE L'ALLIAGE j{ i %Fe %Co- %Ti I %Cu R 1 0,84 O 0,28 Complé O 0 i[ i Iment àl0OI i i I. I I I R 2 0,66 0,18 0,32 " 0,27 I I I II I i I R 3 0,35 0,35 0,25 " 1 I II I. I I i I R 4 0,21 0,51 0,28 i 2,4 I. I R 5 0,31 0,09 0,29 " 0,29 g R 6 0,22 0,19 0,28 " 0,86 I R 7 0,11 0,27 0,28 " 2,45 TABLEAU 1 Le métal liquide est coulé dans une lingotière en cuivre refroidie à l'eau. La lingotière permet de couler des billettes d'environ 16 mm de diamètre pour 100 mm de hauteur, soit environ une charge de g. Des échantillons paralllépipédiques de 3 x 3 x 50 mm sont ensuite découpés dans Ies lingots. C'est sur ces barrettes que sont effectués les différents traitements thermiques et mécaniques: a) d'homogénéisation: les échantillons bruts de coulée, enveloppés dans une feuille de molybdène, sont enfermés dans une ampoule à quartz sous vide. L'ampoule est ensuite placée au coeur d'un bloc d'acier chauffé par un four à résistance à la température de traite- ment, à 920 C. Après deux heures de maintien à cette température, l'ampoule 'est brisée dans une cuve d'eau. b) d'écrouissage: les alliages sont laminés à froid après le traitement d'homogénéisation. Ce taux d'écrouissage appliqué est d'environ %, soit une épaisseur finale de bande de 0,5 mm, obtenue en une dizaine de passes successives. c) de précipitation: les échantillons sont chauffés dans un four à résistance sous pression atmosphérique d'argon dans les conditions suivantes: chauffage depuis la température ambiante jusqu'à 200 C, palier d'une heure à cette température, montée de 200 à la tempéra- ture de précipitation à 200 C/heure, maintien pendant 1 heure à la température de précipitation, puis refroidissement à 400 C/heure. Le Tableau 2 qui suit indique la conductivité de chaque alliage exprimé en % IACS mesurée à la température ambiante, en fonction de la tempéra- ture de précipitation: lO REFERENCE TEMPERATURE DE PRECIPITATION DE L'ALLIAGEI 400 C 500 C 530 C 560 C 600 C I R 1 61,4 62,7 62,8 56 1ll| _ ll R 2 49 63,6 71,7 77.7 77,4 R 3 60,3 65 65,7 63 I I II i I R 4 44 58,5 60,7 61,0 60,8 101 R 5 | 39,7 7 64 71,5 76,1 73,3 I II I i I t R 6 44,5 65 74,2 74,6 75,3 - I R 7 44,4 62 65,6 67,6 63 TABLEAU 2 Le Tableau 2 montre que les valeurs maximum de conductivité, exprimées en %IACS et soulignées dans ce tableau, sont obtenues pour une tempéra- ture de précipitation voisine de 560 C et que ces valeurs maximum sont très dispersées. L'analyse de ces résultats selon le critère de l'art antérieur (rapport Ti/(Fe + Co) du brevet polonais n 115185) montre que, d'une part dans le domaine 0,25 - 1 pour Ti/(Fe + Co) revendiqué pour ce rapport, la conductivité varie beaucoup pour des valeurs voisines (comparaison des essais Rl, R2, R3, R4 entre eux et des essais R5, R6, R7 entre eux) et que, d'autre part ce rapport Ti,'(Fe + Co) ne permet pas de déterminer le domaine favorable des hautes conductivités puisque les 7 points représentatifs ne permettent pas de tracer une courbe présentant de manière indiscutable un maximum (voir figure 1). Par contre, l'analyse de ces résultats selon le critère trouvé par la demanderesse (le rapport Co) permet, comme le montre la Fe figure 2, de sélectionner les alliages à conductivité élevée quand ce rapport Co est compris entre 0,1 et 0,9 et de préférence quand Fe il est compris entre 0,15 et 0,45. EXEMPLE 2 Dans cet exemple, on étudie, dans des conditions voisines des conditions industrielles, l'influence du mode de désoxydation du bain en réalisant trois essais ayant un rapport Co voisin et différent par le choix Fe de l'agent de désoxydation: le magnésium (essais A), le phosphore (essais B), le bore (essais C). Ces trois agents de désoxydation sont introduits dans le bain liquide de façon à neutraliser la même quantité d'oxygène. Mg + 1/2 02 -4 Mg O 2/3 B + 1/2 02 --) 1/3B203 2/5P + 1/2 02. 1/5 P205 Compte tenu des masses atomiques du magnésium, du phosphore et du bore et si l'on se base sur une quantité de 0,06% de Mg alors il faut 0,03% de P et 0,018% de B pour neutraliser la même quantité d'oxygène. Dans un four à induction de 10 kg de capacité utile, on fait fondre à 1250 C dans un creuset en graphite, le cuivre, le fer, le cobalt, ces deux derniers étant sous forme d'alliages mère. On ajoute ensuite le bore ou le phosphore ou le magnésium et le titane également sous forme d'alliage mère puis on procède à un dégazage. Le tableau 3 indique la composition de la charge pour chaque essai: 1 1 Fe Co Ti B- P Mg I l ESSAI A 0,49% 0,09% 0,42% - 0,06% -I.. l lI ESSAI B 0,42% 0,11% 0,33% - 0,025% - I II I I. I i I ESSAI C 0,51% 0,12% 0,28% 0,0150 - TABLEAU 3 Pendant toutes ces opérations, le bain est recouvert de charbon de bois. On coule à environ 1200 C. Les plateaux sont ensuite homogénéisés à 920 C pendant deux heures puis laminés à chaud en plusieurs passes. Apres la dernière passe, ils sont trempés dans l'eau à environ 700 C. Après fraisage à 9 mm, les plateaux sont laminés à froid sans recuit intermédiaire jusqu'à obtenir des bandes de 0,8 mm d'épaisseur. Les alliages sont alors soumis à un traitement de précipitation pendant 4 heures à la température TM ci-dessous, comprise entre 500 C et 600 C, conduisant à la conductivité optimum (voir figure 3): essai A 575oC essai B 535 C essai C 515 C Ce traitement thermique est suivi d'un laminage final avec réduction d'épaisseur de 44%. On obtient des alliages présentant les caractéristiques suivantes: 26 4 9418 CONCENTRATION RESIDUELLE CONCENTRATION RESIDUELLE EN AGENT DE DESOXYDATION EN 02 (EN %) (EN %) __ _ _ I.__ _ _ _ _ _ _ _ _ _ _ _ _ _ _ _ _ ESSAI A | 0,0270 0,0014 ESSAI B 0,0100 ESSAI C TABLEAU 4 et les propriétés mécaniques et propriétés de conductivité suivantes: f CONDUCTIVITE RESISTANCE PLIAGE (% IACS) MECANIQUE 90 0 1 l (MPa) r/e I _ _ _ _ _ I _ _ _ _ _ _ _ _ _ _ _ _ I,_ _ _ _ _ _ | ESSAI A 1 68,5 492 0 I I ' | ESSAI B 75,5 471 0 201 ESSAI C | 83,5 488 | 0 TABLEAU 5 EXEMPLE 3 Cet exemple illustre une modalité de la mise en forme d'alliages élaborés en tous points comme à l'exemple 2 (l'essai A' de l'exemple 3 correspond à l'essai A de l'exemple 2, de même pour B' et C')), sauf que le traite- ment de précipitation a lieu à plus basse température (505 C pour A', 485 C pour B', 475 C pour C') pendant 4 heures et que le laminage final correspond à une réduction d'épaisseur de 29%: On obtient les propriétés suivantes: CONDUCTIVITE RESISTANCE PLIAGE (%IACS) MECANIQUE 90 C (MPa) r/e 1 l_ _l_ _l ESSAI A' 65,5 583 0 ESSAI B' 69,5 565 0 ESSAI C' 83 525 0 1 TABLEAU 6 Ces alliages présentent, après maintien de 30 minutes à 450 C une dureté supérieure à 130 HV, ce qui illustre leur excellente résistance a l'adoucissement. EXEMPLE 4 Cet exemple compare l'invention à l'art antérieur pour une gamme de transformation ne comportant qu'un seul traitement thermique (recuit de précipitation): essai C': exemple 3 essai D: selon brevet polonais n 115185 essai E: selon brevet américain n 4 559 200 La figure 4 situe ces essais dans un plan ayant en abscisse la résistance mécanique et en ordonnée la conductivité électrique et illustre clairement l'intérêt de l'invention. L'essai F, non comparatif, est donné à titre d'information: il corres- pond à l'essai D mais avec une gamme de transformation comportant deux traitements thermiques au lieu d'un. REVENDICATIONS 1) Procédé de fabrication d'alliage de Cu Fe Co Ti, comportant une phase d'élaboration de l'alliage et une phase de transformation de l'alliage comportant un traitement thermique de précipitation, caractérisé en ce que: a) on prépare un alliage dont la composition satisfait aux conditions suivantes (compositions pondérales): - rapport Co/Fe compris entre 0,10 et 0,90 - rapport Ti/(Fe+Co) compris entre 0,30 et 1 - teneur en fer comprise entre 0,025 et 2% - teneur en cobalt comprise entre 0,025 et 2% - teneur en titane comprise entre 0,025 et 4% - teneur en oxygène inférieure à 50 ppm - teneur en impuretés métalliques inférieure à 0,1% avec chacune d'elle inférieure à 0,015% - reste cuivre b) On désoxyde le bain de l'alliage liquide en introduisant du bore dans le bain et en éliminant l'oxyde de bore formé. c) On soumet l'alliage écroui à un traitement thermique de précipita- tion à une température inférieure, d'au plus 80 C, à la températu- re TM qui condujit à la conductivité électrique maximum. 2) Procédé selon la revendication 1 dans lequel le rapport Co est Fe est compris entre 0,15 et 0,45. 3) Procédé selon la revendication 2 dans lequel la teneur en oxygène est inférieur à 20 ppm 4) Procédé selon la revendication 2 dans lequel la teneur en fer est comprise entre 0,1 et 1%. ) Procédé selon la revendication 2 dans lequel la teneur en cobalt est comprise entre 0,05 et 0,4%. 6) Procédé selon la revendication 2 dans lequel la teneur en titane est comprise entre 0,035 et 0,6%. 7) Procédé selon la revendication 2 dans lequel on introduit le titane sous forme d'alliage-mère après introduction du bore de façon éviter des pertes de titane et à éviter une fusion et une coulée sous vide. 8) Procédé selon la revendication 2 dans lequel le traitement thermique de précipitation est réalisé à une température, inférieure à la température TM, pour laquelle la pente de la courbe conductivité électrique en % IACS en fonction de la température est comprise entre 0,1 et 0,3 % IACS/ C. 9) Alliage obtenu selon une quelconque des revendications 1 à 8. ) Alliage selon la revendication 9 caractérisé en ce qu'il contient moins de 10 ppm de bore. 11) Application de l'alliage selon l'une quelconque des revendications 9 et 10 à la fabrication d'éléments conducteurs pour l'électronique et la connectique et en particulier de grilles de support de composants, les ressorts de contact, les connexions.